(57)【要約】      （修正有）【課題】電池抵抗の低い全固体電池の提供。【解決手段】正極活物質６１と第１固体電解質６２とを含む正極層６０と、負極活物質４１とリチウム水素化物４２とを含む負極層４０と、正極層６０と負極層４０の間に設けられ、第２固体電解質５１を含む固体電解質層５０と、を備え、第１固体電解質６２及び第２固体電解質５１は、一般式ＬｉｘＡｙＯｚ（Ａは、Ｓ、Ｂ、Ｃ、Ｐ、Ａｌ、Ｔｉの少なくともいずれか）で表される酸化物を含むガラスである全固体電池。第１固体電解質６２のガラス転移温度Ｔｇ１が、第２固体電解質５１のガラス転移温度Ｔｇ２以下であることが好ましい、全固体電池。【選択図】図３
2020064701.tif 000002
【特許請求の範囲】
【請求項１】
正極活物質と第１固体電解質とを含む正極層と、
負極活物質とリチウム水素化物とを含む負極層と、
前記正極層と前記負極層の間に設けられ、第２固体電解質を含む固体電解質層と、を備え、
前記第１固体電解質及び前記第２固体電解質は、一般式ＬｉｘＡｙＯｚ（Ａは、Ｓ、Ｂ、Ｃ、Ｐ、Ａｌ、Ｔｉの少なくともいずれかである）で表される酸化物を含むガラスであることを特徴とする全固体電池。
【請求項２】
前記第１固体電解質のガラス転移温度Ｔｇ１は、前記第２固体電解質のガラス転移温度Ｔｇ２以下であることを特徴とする全固体電池。
【請求項３】
請求項１又は２に記載の全固体電池であって、
前記負極層は、前記負極活物質を含む負極活物質層と、前記リチウム水素化物を含むリチウム水素化物層と、を含み、
前記負極活物質層は、前記リチウム水素化物を介して前記固体電解質層と接していることを特徴とする全固体電池。
【請求項４】
請求項３に記載の全固体電池であって、
前記リチウム水素化物層の厚さは１０μｍ以下であることを特徴とする全固体電池。
【請求項５】
請求項３又は４に記載の全固体電池であって、
前記リチウム水素化物は、組成式Ｌｉ（ＭＨｎ）（（ＭＨｎ）は（ＮＨ２）−、（ＢＨ４）−、（ＡｌＨ４）−のいずれかである。）で表される化合物、又は、前記化合物と、ＬｉＩ、ＬｉＢ、及びＬｉＣｌのいずれかとの固溶体であることを特徴とする全固体電池。
【請求項６】
請求項１乃至５のいずれか一項に記載の全固体電池であって、
前記ガラス転移温度Ｔｇ１は、２５０℃未満であることを特徴とする全固体電池。
【請求項７】
請求項１乃至６のいずれか一項に記載の全固体電池であって、
前記第２固体電解質は、Ｌｉ３ＢＯ３、Ｌｉ２ＣＯ３、Ｌｉ２ＳＯ４の少なくとも２種を含むガラスであることを特徴とする全固体電池。
【請求項８】
請求項３に記載の全固体電池の製造方法であって、
前記正極活物質と前記第１固体電解質とを含む正極合剤、前記第２固体電解質、前記リチウム水素化物、の順に積層し、前記第２固体電解質のガラス転移点未満、かつリチウム水素化物の融点未満の温度で加圧する加圧工程と、
前記加圧工程により得られた積層体の前記リチウム水素化物層側に、前記負極活物質層を接合する負極接合工程と、
を備えることを特徴とする全固体電池の製造方法。
【発明の詳細な説明】
【技術分野】
【０００１】
本発明は、全固体電池、およびその製造方法に関する。
【背景技術】
【０００２】
不燃性又は難燃性の固体電解質を用いた全固体リチウム二次電池は高耐熱化が可能である。また、電解液の漏液がなく、電解液が揮発もしないため、電池の安全性を向上できる。そのため、モジュールコストを低減できるとともに、エネルギー密度を高めることが可能である。
【０００３】
固体電解質としては、酸化物固体電解質や水素化物系固体電解質を用いることができる。酸化物固体電解質は正極電位で電気化学的に安定であり、大気中でも化学的に安定であることから、安全で高耐熱な電池を作成できる。また、水素化物系固体電解質は、耐還元性に優れており、一般に、リチウムイオン二次電池の負極に使用される還元性の高い材料と高抵抗層を形成せずに使用することができる。
【０００４】
特許文献１には、酸化物固体電解質および水素化物系固体電解質を適用した全固体電池が開示されている。酸化物固体電解質としてＬｉ３ＢＯ３やＬｉＶＯ３などの結晶性固体電解質を用いている。
【先行技術文献】
【特許文献】
【０００５】
【特許文献１】国際公開第２０１５／１５１１４４号
【発明の概要】
【発明が解決しようとする課題】
【０００６】
特許文献１に記載のＬｉ３ＢＯ３やＬｉＶＯ３などの結晶性固体電解質は、硬いために水素化物系固体電解質との接合がとれないという課題がある。そのため、固体電解質層と電極層の界面抵抗がさらに低下した全固体電池が期待されている。
【０００７】
そこで、本発明は、低抵抗な全固体電池を提供することを目的とする。
【課題を解決するための手段】
【０００８】
上記課題を解決するために、本発明に係る全固体電池は、正極活物質と第１固体電解質とを含む正極層と、負極活物質とリチウム水素化物とを含む負極層と、正極層と負極層の間に設けられ、第２固体電解質を含む固体電解質層と、を備え、第１固体電解質及び第２固体電解質は、一般式ＬｉｘＡｙＯｚ（Ａは、Ｓ、Ｂ、Ｃ、Ｐ、Ａｌ、Ｔｉの少なくともいずれかである）で表される酸化物を含むガラスであることを特徴とする。
【発明の効果】
【０００９】
本発明によれば、電池抵抗の低い全固体電池を提供することができる。
【図面の簡単な説明】
【００１０】
【図１】本発明の一実施形態における全固体電池を示す概略断面図
【図２】本発明の一実施形態における正極層、固体電解質層、及び負極層の概略断面図
【図３】本発明の一実施形態における正極層、固体電解質層、及び負極層の概略断面図
【発明を実施するための形態】
【００１１】
以下、図面等を用いて、本発明の実施形態について説明する。以下の説明は本発明の内容の具体例を示すものであり、本発明はこれらの説明に限定されるものではなく、本明細書に開示される技術的思想の範囲内において当業者による様々な変更および修正が可能である。また、本発明を説明するための全図において、同一の機能を有するものは、同一の符号を付け、その繰り返しの説明は省略する場合がある。
【００１２】
＜全固体電池＞
図１は、本発明の一実施形態における全固体電池を示す概略断面図である。全固体電池として全固体リチウムイオン二次電池について説明する。
【００１３】
全固体リチウムイオン二次電池１００は、負極層４０と、正極層６０と、負極層４０と正極層６０の間に配置された固体電解質層５０と、負極集電体１０と、正極集電体２０と、これらを収納する電池ケース３０と、を備える。
【００１４】
負極集電体１０は、負極層４０に電気的に接続されている。負極集電体１０としては、例えば、厚さが１０〜１００μｍの銅箔、厚さが１０〜１００μｍで孔径０．１〜１０ｍｍの銅製穿孔箔、エキスパンドメタル、発泡金属板が用いられる。銅の他に、ステンレス鋼、チタン、ニッケル等で形成されたものも適用可能である。負極集電体には、材質、形状、製造方法等に制限されることなく、任意の集電体を使用できる。
【００１５】
正極集電体２０は、正極層６０に電気的に接続されている。正極集電体２０には、厚さが１０〜１００μｍのアルミニウム箔、厚さが１０〜１００μｍで孔径が０．１〜１０ｍｍのアルミニウム製穿孔箔、エキスパンドメタル、発泡金属板等が用いられる。アルミニウムの他に、ステンレス鋼やチタン等で形成されたものも適用可能である。正極集電体には、材質、形状、製造方法等に制限されることなく、任意の集電体を使用できる。
【００１６】
電池ケース３０は、負極集電体１０、正極集電体２０、負極層４０、固体電解質層５０、および正極層６０を収容する。電池ケース３０の形状は、正極層６０、固体電解質層５０、負極層４０で構成される電極群の形状に合わせ、円筒形、偏平長円形状、扁平楕円形状、角形等の形状を選択してもよい。電池ケース３０の材料は、非水電解質に対し耐食性のある材料であればよい。電池ケースの材料としては、例えば、アルミニウム、ステンレス鋼、ニッケルメッキ鋼が挙げられる。
【００１７】
図２は、本発明の一実施形態における正極層、固体電解質層、及び負極層の概略断面図である。固体電解質層５０は負極層４０と正極層６０との間に挟み込まれた状態となっている。
【００１８】
負極層４０は、少なくとも負極活物質４１と、リチウム水素化物４２と、を含む。リチウム水素化物４２は、負極活物質の粒子間に分散している。リチウム水素化物４２が負極活物質の粒子間に入り込むことで、リチウムイオンの伝導性が高くなる。なお、負極層４０には、導電助剤又はバインダ４３を含んでいてもよい。導電助剤を含むことにより、負極内の電子伝導性を向上できる。また、バインダを含むことにより、電極の機械的強度を改善できる。
【００１９】
正極層６０は、少なくとも正極活物質６１と、第１固体電解質６２と、を含む。第１固体電解質は、正極活物質の粒子間に分散している。第１固体電解質が正極活物質の粒子間の空隙を埋めるように分散して充填されることにより、抵抗の低い電極とすることができる。正極層６０には、導電助剤又はバインダ６３を含んでいても良い。
【００２０】
固体電解質層５０は、少なくとも第２固体電解質５１を含む。第２固体電解質５１の他に結晶性酸化物電解質５２を含んでいても良い。
【００２１】
第１固体電解質６２及び第２固体電解質５１は、一般式ＬｉｘＡｙＯｚ（Ａは、Ｓ、Ｂ、Ｃ、Ｐ、Ａｌ、Ｔｉの少なくともいずれかである）で表される酸化物を含むガラスである。この固体電解質材料は、他の酸化物系固体電解質と比較してヤング率が低い。そのため、電極層と固体電解質層の界面を緻密に形成することができる。その結果、電極層と固体電解質層の界面抵抗を低減することができる。また、高温焼成することなく、プレスのみで電池を作製することができる。
【００２２】
図３は、他の実施形態における正極層、固体電解質層、及び負極層の概略断面図である。図２の概略断面図とは、負極層４０の構成が異なる。図３において、負極層４０は、負極活物質を含む層と、リチウム水素化物４２を含む層と、から構成される。つまり、負極活物質と、リチウム水素化物とは、それぞれ層状に積層して負極層４０を構成している。リチウム水素化物を含む層は、固体電解質層側に形成されている。負極活物質を含む層と固体電解質層の間に、リチウム水素化物を含む層を設けることにより、負極層と固体電解質層の界面抵抗を低減することができる。抵抗上昇を抑制する観点から、リチウム水素化物の層の厚さは１０μｍ以下であることが好ましい。図３に示した構成は、負極活物質として金属リチウムや金属インジウムを用いた場合に好適である。
【００２３】
＜正極層６０＞
正極層６０は、正極活物質６１と第１固体電解質６２を含む。正極活物質と第１固体電解質の他に、導電助剤、正極バインダを含んでいてもよい。
【００２４】
正極活物質６１としては、ＬｉＣｏＯ２、ＬｉＮｉＯ２、ＬｉＭｎ２Ｏ４、ＬｉＭｎＯ３、ＬｉＭｎ２Ｏ３、ＬｉＭｎＯ２、Ｌｉ４Ｍｎ５Ｏ１２、ＬｉＭｎ２−ｘＭｘＯ２（ただし、Ｍは、Ｃｏ、Ｎｉ、Ｆｅ、Ｃｒ、Ｚｎ及びＴｉからなる群から選ばれる少なくとも１種であり、ｘ＝０．０１〜０．２である。）ＬｉＮｉ１−ｘＭｘＯ２（ただし、Ｍ＝Ｍｎ、Ｆｅ、Ｃｏ、Ａｌ、Ｇａ、Ｃａ、Ｍｇからなる群から選ばれる少なくとも１種、ｘ＝０．０１〜０．２）、Ｆｅ（ＭｏＯ４）３、ＦｅＦ３、ＬｉＦｅＰＯ４、及びＬｉＭｎＰＯ４等が挙げられる。正極活物質６１として上記の材料が一種単独または二種以上含まれていてもよい。正極活物質６１は、充電過程においてリチウムイオンが脱離し、放電過程において負極層４０中の負極活物質から脱離したリチウムイオンが挿入される。
【００２５】
正極活物質６１の粒径は、正極層６０の厚さ以下になるように通常は規定される。正極活物質６１の粉末中に合剤層厚さ以上のサイズを有する粗粒がある場合、予めふるい分級や風流分級等により粗粒を除去し、合剤層厚さ以下の粒子を作製することが好ましい。
【００２６】
第１固体電解質は、一般式ＬｉｘＡｙＯｚ（Ａは、Ｓ、Ｂ、Ｃ、Ｐ、Ａｌ、Ｔｉの少なくともいずれかである）で表される酸化物を含むガラスを用いることができる。前述したガラスは、リチウムイオン伝導性が高く、正極活物質６１の電位に対して良好な耐酸化性を示し、正極活物質６１間の空隙に入り込むことができる。なお、ガラスは一部が結晶化していてもよい。
【００２７】
第１固体電解質のヤング率は１００ＧＰａより低いことが好ましく、７０ＧＰａより低いことがさらに好ましい。ヤング率が１００ＧＰａより低い材料は、圧力によって変形しやすく、正極活物質の空隙に容易に入り込むことができる。
【００２８】
第１固体電解質としては、Ｌｉ３ＢＯ３、Ｌｉ２ＣＯ３、Ｌｉ２ＳＯ４の少なくとも２種を含むガラスであることが好ましい。例えば、Ｌｉ３ＢＯ３−Ｌｉ２ＳＯ４−Ｌｉ２ＣＯ３ガラスや、Ｌｉ３ＢＯ３−Ｌｉ２ＣＯ３ガラスを用いることができる。これらのガラスには、さらにＰ２Ｏ５、Ｂ２Ｏ３、ＳｉＯ２、Ａｌ２Ｏ３などを添加することが出来る。また、Ｌｉ３ＰＯ４、Ｌｉ４ＳｉＯ４などの酸化物やＬｉＩ，ＬｉＣｌ，ＬｉＦなどのハロゲン化リチウムを添加してもよい。
【００２９】
第１固体電解質のＬｉ濃度は、正極活物質のＬｉ濃度以上とすることが好ましい。第１の固体電解質のＬｉ濃度を正極活物質のＬｉ濃度以上とすることにより、副反応による高抵抗物質の生成を抑制することができる。
【００３０】
一般式ＬｉｘＡｙＯｚで表される酸化物を含むガラスは、圧力をかけることで緻密な正極層を形成することが出来る。ガラス材料は、ガラス転移温度Ｔｇ１以上で加熱することで流動性が生まれる。そのため、ガラス材料を用いることにより、活物質間を第１固体電解質で充填することが容易となる。
【００３１】
第１固体電解質のガラス転移温度Ｔｇ１は、後述する第２固体電解質のガラス転移温度Ｔｇ２以下であることが好ましい。第１固体電解質のガラス転移温度Ｔｇ１を第２固体電解質のガラス転移温度Ｔｇ２以下にすることにより、Ｔｇ１以上Ｔｇ２未満の温度でホットプレスすることができる。Ｔｇ１以上Ｔｇ２未満の温度でホットプレスすることにより、固体電解質層の形状変化を抑制し、かつ緻密な正極層を得ることができる。
【００３２】
また、ガラス転移温度Ｔｇ１は、リチウム水素化物の融点未満であることが好ましい。これは、リチウム水素化物の融解による負極層の形状変化を防ぐためである。
【００３３】
ここで、硫化物固体電解質に用いられるＬｉ２ＳやＰ２Ｓ５などの硫黄成分と、一般式ＬｉｘＡｙＯｚ（Ａは、Ｓ、Ｂ、Ｃ、Ｐ、Ａｌ、Ｔｉの少なくともいずれかである）で表される酸化物を含むガラスに含まれる硫黄成分の違いを説明する。硫化物固体電解質中の硫黄成分はＳ２−であり、空気中の水分と反応し同じ硫黄成分を有するＨ２Ｓを生成する虞がある。一方、Ｌｉ２ＳＯ４に含まれる硫黄成分はＳ６＋であり、水分に対し安定でＨ２Ｓを生成しない。
【００３４】
正極層には、第１固体電解質以外に、他の固体電解質を含んでいてもよい。例えば、Ｌｉ−Ｐ−Ｏ−ＮやＬｉ−Ｂ−Ｏ−Ｎなどのオキソナイトライドガラスを正極層に混合することができる。
【００３５】
また、正極活物質６１は、一般に酸化物系であるために電気抵抗が高いので、電気伝導性を補うための導電助剤を利用してもよい。正極層６０に正極導電剤や正極バインダが含まれる場合、正極導電剤として、アセチレンブラック、カーボンブラック、及び黒鉛又は非晶質炭素等の炭素材料等が挙げられる。あるいは、インジウム−錫−酸化物（ＩＴＯ）やアンチモン−錫−酸化物（ＡＴＯ）などの電子伝導性を示す酸化物粒子を用いることもできる。
【００３６】
正極活物質と導電助剤はともに、通常は粉末であるので、粉末に結着能力のある正極バインダ６３を混合して、粉末同士を結合させると同時に正極集電体２０へ接着させることができる。正極バインダ６３として、スチレン−ブタジエンゴム、カルボキシメチルセルロース及びポリフッ化ビニリデン（ＰＶｄＦ）、これらの混合物等が挙げられる。
【００３７】
第１固体電解質と正極活物質の含有量は重量比で１０：９０〜７０：３０の間で規定されることが好ましい。活物質の比率は高いほど電池のエネルギ密度が高くなるため好ましいが、第１固体電解質が正極活物質間に入り込みづらくなる問題がある。したがって、第１固体電解質と正極活物質の重量比は２０：８０〜６０：４０の間であることがより好ましい。
【００３８】
＜負極層４０＞
負極層４０は、負極活物質４１、リチウム水素化物４２を含む。
【００３９】
負極活物質４１としては、例えば、リチウムイオンを可逆的に挿入脱離可能な炭素材料、シリコン系材料であるＳｉやＳｉＯ、置換元素ありまたは置換元素無しのチタン酸リチウム、リチウムバナジウム複合酸化物、リチウムと金属との合金、金属リチウムを用いることができる。リチウムと金属の合金としては、例えば、リチウムと、スズ、アルミニウム、アンチモンなどとの合金が挙げられる。炭素材料としては、天然黒鉛や、天然黒鉛に乾式のＣＶＤ法もしくは湿式のスプレー法によって被膜を形成した複合炭素質材料、エポキシやフェノール等の樹脂材料もしくは石油や石炭から得られるピッチ系材料を原料として焼成により製造される人造黒鉛、難黒鉛化炭素材などが挙げられる。
【００４０】
負極活物質４１として上記の材料が一種単独または二種以上含まれていてもよい。負極活物質４１は、充放電過程において、リチウムイオンが挿入脱離反応、もしくは、コンバージョン反応が進行する。
【００４１】
粒子形状の負極活物質を用いる場合は、その粒径は、負極層４０の厚さ以下になるように通常は規定される。負極活物質４１の粉末中に負極層の厚さ以上のサイズを有する粗粒がある場合、予めふるい分級や風流分級等により粗粒を除去し、負極層４０の厚さ以下の粒子を作製することが好ましい。負極活物質４１の粒径は、０．１μｍ〜１０μｍである。活物質粒径は、小さいほど活物質中のＬｉ拡散距離が短くなるため、電池抵抗が低下するが、凝集が起こりやすくなるため、活物質利用率の低下が引き起こされる。
【００４２】
リチウム水素化物４２としては、負極電位に対して耐久性のある電解質材料であり、さらに負極活物質４１の間に形成される空隙に侵入できるものを用いることができる。
【００４３】
リチウム水素化物としては、組成式Ｌｉ（ＭＨｎ）で表される化合物、及びこの化合物と、ＬｉＩ、ＬｉＢ、ＬｉＣｌ及びＬｉＢＨ４のいずれかとの固溶体を用いることができる。（ＭＨｎ）は錯イオンであり、ＭはＢやＮなどの非金属元素或いはＡｌやＮｉなどの金属元素である。（ＭＨｎ）としては、例えば、（ＮＨ２）−、（ＢＨ４）−、（ＡｌＨ４）−が挙げられる。その他、リチウム水素化物としてＬｉ２Ｂ１２Ｈ１２やＬｉ２Ｂ１０Ｈ１０を用いることもできる。また、Ｌｉとは別にアルカリ金属元素又はアルカリ土類金属元素を含んでいても良い。
【００４４】
導電助剤としては、アセチレンブラック、カーボンブラック、及び黒鉛又は非晶質炭素等の炭素材料等を用いることができる。負極バインダとしては、スチレン−ブタジエンゴム、カルボキシメチルセルロース及びポリフッ化ビニリデン（ＰＶＤＦ）、これらの混合物等を用いることができる。
【００４５】
図２の構成の場合には負極活物質とリチウム水素化物の割合は、重量比で１０：９０〜７０：３０の間で規定されることが好ましい。活物質の比率は高いほど電池のエネルギ密度が高くなるため好ましいが、Ｌｉ水素化物が負極活物質間に入り込みづらくなるという課題がある。したがって、Ｌｉ水素化物と負極活物質の重量比は２０：８０〜６０：４０の間であることがより好ましい。ただし、図３の構成をとる場合にはこの限りではなく、４２の錯体水素化物の層は非常に薄いため、負極層４０に占める負極活物質の割合は重量比で１００に近い値となる。
【００４６】
＜固体電解質層５０＞
固体電解質層５０は、少なくとも第２固体電解質を含む。
【００４７】
第２固体電解質は、一般式ＬｉｘＡｙＯｚ（Ａは、Ｓ、Ｂ、Ｃ、Ｐ、Ａｌ、Ｔｉの少なくともいずれかである）で表される酸化物を含むガラスである。このガラス材料は、リチウムイオン伝導性が高い。また、ヤング率が低いため、圧力によって変形しやすく電極層と固体電解質の界面を緻密に形成することができる。
【００４８】
第２固体電解質のヤング率は１００ＧＰａより低いことが好ましく、７０ＧＰａより低いことがさらに好ましい。
【００４９】
第２固体電解質としては、Ｌｉ３ＢＯ３、Ｌｉ２ＣＯ３、Ｌｉ２ＳＯ４の少なくとも２種を含むガラスであることが好ましい。例えば、Ｌｉ３ＢＯ３−Ｌｉ２ＳＯ４−Ｌｉ２ＣＯ３ガラスや、Ｌｉ３ＢＯ３−Ｌｉ２ＣＯ３ガラスを用いることができる。これらのガラス固体電解質材料には、さらにＰ２Ｏ５やＢ２Ｏ３、ＳｉＯ２、Ａｌ２Ｏ３などを添加することが出来る。
【００５０】
また、Ｌｉ３ＰＯ４、Ｌｉ４ＳｉＯ４などの酸化物やＬｉＩ、ＬｉＣｌ、ＬｉＦなどのハロゲン化リチウムを添加してもよい。
【００５１】
第２固体電解質のＬｉ濃度は、第１固体電解質のＬｉ濃度以上であることが好ましい。第１固体電解質から第２固体電解質にＬｉが拡散し、第１固体電解質のＬｉ濃度が低下するのを抑制するためである。
【００５２】
一般式ＬｉｘＡｙＯｚで表される酸化物を含むガラスは、圧力をかけることで緻密な電解質層を形成することが出来る。電解質層の厚みは１〜１００μｍの範囲とすることが好ましい。電解質層の厚さを１μｍ以上とすることにより、短絡を抑制できる。また、電解質層の厚さを１００μｍ以下とすることにより、電池抵抗の増大を抑制できる。
【００５３】
固体電解質層５０には、第２固体電解質以外に、他の固体電解質を含んでいても良い。固体電解質層には、Ｌｉ−Ｐ−Ｏ−ＮやＬｉ−Ｂ−Ｏ−Ｎなどのオキソナイトライドガラスを混合することができる。
【００５４】
また、固体電解質層５０は、結晶性酸化物電解質５２を含んでいても良い。この結晶性酸化物電解質５２としてはＬｉ１＋ｘＴｉ２−ｘＡｌｘＰ３Ｏ１２（以下、ＬＡＴＰという。）やＬｉ１＋ｙＧｅ２−ｙＡｌｙＰ３Ｏ１２（以下、ＬＡＧＰという。）などのＮＡＳＩＣＯＮ型電解質やＬｉ７Ｌａ３Ｚｒ２Ｏ１２（以下、ＬＬＺという。）などのガーネット型固体電解質を挙げることができる。これらの固体電解質は室温導電率が約１×１０−３Ｓ・ｃｍ−１と高いために電解質抵抗を低減できる。
【００５５】
＜全固体電池の製造方法＞
一実施形態に係る全固体電池は、例えば以下の方法で作製することができる。
【００５６】
本発明の一実施形態に係る全固体電池の製造方法は、正極活物質と第１固体電解質とを含む正極合剤と、第２固体電解質と、リチウム水素化物と、をリチウム水素化物、第２固定電解質、正極合剤の順に積層し、第２固体電解質のガラス転移点未満、かつリチウム水素化物４２の融点未満の温度で加圧する加圧工程と、加圧工程により得られた積層体のリチウム水素化物側に負極活物質層を接合する負極接合工程とを備える。
【００５７】
加圧工程において、第２固体電解質のガラス転移点未満の温度で加圧することにより、固体電解質層の形状変化を抑制することが出来る。また、加圧工程における温度は、Ｌｉ水素化物の融点未満とすることが好ましい。
【００５８】
加圧工程における圧力は、３００ＭＰａ〜１０００ＭＰａとすることが好ましい。
【００５９】
加圧工程における雰囲気は、水分を含まないことが必要であり、さらに不活性雰囲気であることがより好ましい。
【００６０】
また、正極活物質と第１固体電電解質とを含む正極合剤と、第２固体電解質と、負極活物質とリチウム水素化物とを含む負極合剤と、をこの順に積層し、第２固体電解質のガラス転移点およびＬｉ水素化物の融点未満の温度で加圧することにより全固体電池を作製しても良い。
【実施例】
【００６１】
以下、本発明の実施例および比較例を示すことで本発明を更に具体的に説明する。
【実施例１】
【００６２】
＜固体電解質の合成＞
固体電解質材料は以下のように調製した。
【００６３】
（Ｌｉ３ＢＯ３−Ｌｉ２ＣＯ３−Ｌｉ２ＳＯ４ガラス）
Ｌｉ２ＳＯ４・Ｈ２ＯをＡｒ流通下（０．３Ｌ／ｍｉｎ）３００℃で２時間加熱し、脱水したＬｉ２ＳＯ４を得た。Ｌｉ３ＢＯ３およびＬｉ２ＣＯ３は１２０℃で真空乾燥を１晩実施した。Ｌｉ３ＢＯ３、Ｌｉ２ＳＯ４およびＬｉ２ＣＯ３をモル比２：３：２となるようにそれぞれ採取し、乳鉢上で１５分間混合した。得られた混合物をポットに入れ、密封した。このポットを遊星型ボールミル（ＦＲＩＴＳＣＨ  Ｐ−７）中に入れ、２０時間ミリングした。このようにしてＬｉ３ＢＯ３−Ｌｉ２ＣＯ３−Ｌｉ２ＳＯ４ガラスを調製した。調製したガラスのガラス転移温度は示差走査熱量測定により決定し、その温度は約２００℃であった。
【００６４】
（Ｌｉ３ＢＯ３−Ｌｉ２ＳＯ４ガラス）
Ｌｉ３ＢＯ３−Ｌｉ２ＣＯ３−Ｌｉ２ＳＯ４ガラスと同様にＬｉ２ＳＯ４およびＬｉ３ＢＯ３を脱水した。Ｌｉ３ＢＯ３とＬｉ２ＳＯ４をモル比９：１となるようにそれぞれ採取し、乳鉢上で１５分間混合した。得られた混合物をポットに入れ、密封した。このポットを遊星型ボールミル（ＦＲＩＴＳＣＨ  Ｐ−７）中に入れ、２０時間ミリングした。このようにしてＬｉ３ＢＯ３−Ｌｉ２ＳＯ４ガラスを調製した。調製したガラスのガラス転移温度は約２８０℃であった。
【００６５】
＜電池の作製＞
（正極合剤粉末の作製）
正極活物質は、ＬｉＮｂＯ３で被覆したＬｉＣｏＯ２（以下、ＬＣＯという。）を用いた。ＬｉＮｂＯ３被覆層の厚さは約６ｎｍとした。ＬｉＮｂＯ３の被覆は転動流動コーティング装置（パウレック、ＭＰ−０１）を用いて実施した。
【００６６】
グローブボックス内においてＬｉＮｂＯ３で被覆されたＬＣＯと、Ｌｉ３ＢＯ３−Ｌｉ２ＣＯ３−Ｌｉ２ＳＯ４ガラス、およびアセチレンブラックをそれぞれ質量比７０：３０：４で秤量し、乳鉢上で１５分間混合することで正極合剤粉末を作製した。
【００６７】
（電池の作製）
Ａｒ置換グローブボックス内において以下のように電池を作製した。直径１０ｍｍのダイス中に水素化物電解質、第２固体電解質、正極合剤粉末の順で堆積させ、２５℃、７００ＭＰａでプレスした。水素化物電解質としてＡｌｄｒｉｃｈ製のＬｉＢＨ４を、第２固体電解質としてＬｉ３ＢＯ３−Ｌｉ２ＳＯ４ガラスを用いた。その後、得られたペレットの水素化物電解質側に金属リチウムを重ね、２極式セルに入れ、セルの四隅をかしめて電池を作製した。
【００６８】
＜電池特性の測定方法＞
電池特性は以下のようにして評価した。
【００６９】
作成した電池を８０℃まで変化させ、電池抵抗をインピーダンスアナライザ（Ｓｏｌａｒｔｒｏｎ製，  １２５２Ａ）を用いて評価した。電池抵抗を測定した結果、１２０Ω・ｃｍ２であった。
【実施例２】
【００７０】
電池作成時のプレス温度を２００℃とした以外は実施例１と同様にして電池を作製した。作製した電池の電池抵抗は５０Ω・ｃｍ２であった。
【実施例３】
【００７１】
第２固体電解質をＬｉ３ＢＯ３−Ｌｉ２ＣＯ３−Ｌｉ２ＳＯ４ガラスとした以外は実施例１と同様にして電池を作製した。作製した電池の電池抵抗は、１２０Ω・ｃｍ２であった。
【実施例４】
【００７２】
正極合剤粉末に用いる第１固体電解質をＬｉ３ＢＯ３−Ｌｉ２ＳＯ４ガラスとした以外は実施例１と同様にして電池を作製した。作製した電池の電池抵抗は、２００Ω・ｃｍ２
であった。
【００７３】
［比較例１］
水素化物系電解質を適用しないことを除き、実施例１と同様にして電池を作製した。作製した電池の電池抵抗は、４×１０５Ω・ｃｍ２であった。
【００７４】
［比較例２］
第２固体電解質及び正極合剤粉末に用いる第１固体電解質を、結晶性固体電解質Ｌｉ３ＢＯ３−Ｌｉ２ＣＯ３とし、正極層と固体電解質電解質層の複合体を５００℃で加熱後、リチウム水素化物とプレスによって接合したこと以外、実施例１と同様にして電池を作製した。作製した電池の電池抵抗は、１×１０５Ω・ｃｍ２であった。
【００７５】
［比較例３］
正極合剤粉末に用いる第１固体電解質をＬｉ３ＢＯ３−Ｌｉ２ＳＯ４ガラスとし、プレス温度を２８０℃とした以外は実施例１と同様にして電池を作製した。作製した電池の電池抵抗は、２×１０４Ω・ｃｍ２であった。
【００７６】
［比較例４］
第１の固体電解質にＬｉ３ＢＯ３−Ｌｉ２ＳＯ４ガラス、第２の固体電解質にＬｉ３ＢＯ３−Ｌｉ２ＣＯ３−Ｌｉ２ＳＯ４ガラスを使用し、プレス温度を２００℃としたこと以外は実施例１と同様にして電池を作製した。作製した電池は短絡が生じ、抵抗が測れなかった。
【００７７】
【表１】
2020064701.tif 000003
【００７８】
実施例１〜４から、正極層及び固体電解質層に、固体電解質として一般式ＬｉｘＡｙＯｚ（Ａは、Ｓ、Ｂ、Ｃ、Ｐ、Ａｌ、Ｔｉの少なくともいずれかである）で表される酸化物を用い、かつ、負極層にリチウム水素化物を添加することにより電池抵抗を大幅に低下させることができることが分かった。柔らかい電解質同士で電池を構成することにより、電極層と固体電解質層の界面抵抗を低下させることができ、抵抗の低い電池を提供できることが分かった。
【００７９】
一方、負極層にリチウム水素化物を含まない比較例１は、４×１０５Ωｃｍ２と電池抵抗が非常に大きい固体電池となった。これは、負極層と固体電解質層の界面抵抗が高いためであると考えられる。
【００８０】
また、正極層及び固体電解質層に結晶性の酸化物固体電解質を用いた比較例２は、正極層と固体電解質層の界面における良好な接触がプレスによって得られなかったために、１×１０５Ωｃｍ２となったと考えられる。
【００８１】
実施例１〜４は、第２固体電解質のガラス転移点未満の温度で加圧した。プレス温度が第２固体電解質のガラス転移点未満の場合には、固体電解質層の形状変化が抑制でき、短絡を防ぐことが出来る。
【００８２】
実施例２は、第２固体電解質のガラス転移点未満であって、第１固体電解質のガラス転移点以上の温度で加圧した。そのため、固体電解質層の形状変化を抑制しつつ、第１固体電解質をガラス転移させることができる。その結果、緻密な正極層を形成できた。
【００８３】
また、比較例３は、加圧温度を２８０℃と高くしたために、ＬｉＢＨ４が融解し、図３の構造が崩れたために電池抵抗が高くなったと考えられる。
【００８４】
比較例４では第２固体電解質のガラス転移点である２００℃でプレスをしたために、固体電解質層の形状が崩れ、短絡を起こしたと考えられる。
【００８５】
以上より、第２固体電解質のガラス転移点未満であって、かつＬｉ水素化物の融点未満の温度で加圧することにより、固体電解質層および負極層の形状変化を抑制しつつ、緻密な正極層を形成できることが分かった。その結果、電池抵抗の低い全固体電池を提供できることが分かった。
【符号の説明】
【００８６】
１０…正極集電体、２０…負極集電体、３０…電池ケース、４０…負極層、４１…負極活物質、４２…リチウム水素化物、５０…固体電解質層、５１…第２固体電解質、６０…正極層、６１…正極活物質、６２…第１固体電解質、１００…全固体電池
【図１】
2020064701.tif 000004
【図２】
2020064701.tif 000005
【図３】
2020064701.tif 000006